(57)【要約】【課題】母粒子への子粒子層の形成状況が均一となる表示媒体用粒子およびこれを用いた情報表示用パネルを提供する。【解決手段】本発明によれば、少なくとも一方が透明な対向する２枚の基板間の空間に表示媒体を封入し、表示媒体を移動させて画像等の情報を表示する情報表示用パネルに用いる表示媒体を構成する粒子であって、母粒子に子粒子を付着または固着させて得た複合粒子からなる表示媒体用粒子において、母粒子表層に凹部がない、あるいは母粒子表層に凹部がある場合、母粒子の凹部の深さをａ、母粒子の凹部の直径をｂとしたときに、子粒子の粒子径ｄ１が、ｂ＜０．８ｄ１を満たす、０＜ａ≦０．３ｄ１かつ３ｄ１＜ｂを満たす、あるいは、０．３ｄ１≦ａかつ５ａ≦ｂを満たすような表示媒体用粒子を用いる。【選択図】図７
2009122242.tif 000002
【特許請求の範囲】
【請求項１】
少なくとも一方が透明な対向する２枚の基板間の空間に表示媒体を封入し、表示媒体を移動させて画像等の情報を表示する情報表示用パネルに用いる表示媒体を構成する粒子であって、母粒子に子粒子を付着または固着させて得た複合粒子からなる表示媒体用粒子において、
前記母粒子表層に凹部がないことを特徴とする表示媒体用粒子。
【請求項２】
少なくとも一方が透明な対向する２枚の基板間の空間に表示媒体を封入し、表示媒体を移動させて画像等の情報を表示する情報表示用パネルに用いる表示媒体を構成する粒子であって、母粒子に子粒子を付着または固着させて得た複合粒子からなる表示媒体用粒子において、
前記母粒子表層に凹部がある場合、母粒子の凹部の直径をｂとしたときに、子粒子の粒子径ｄ１が、ｂ＜０．８ｄ１を満たすことを特徴とする表示媒体用粒子。
【請求項３】
少なくとも一方が透明な対向する２枚の基板間の空間に表示媒体を封入し、表示媒体を移動させて画像等の情報を表示する情報表示用パネルに用いる表示媒体を構成する粒子であって、母粒子に子粒子を付着または固着させて得た複合粒子からなる表示媒体用粒子において、
前記母粒子表層に凹部がある場合、母粒子の凹部の深さをａ、母粒子の凹部の直径をｂとしたときに、子粒子の粒子径ｄ１が、０＜ａ≦０．３ｄ１かつ３ｄ１＜ｂを満たすことを特徴とする表示媒体用粒子。
【請求項４】
少なくとも一方が透明な対向する２枚の基板間の空間に表示媒体を封入し、表示媒体を移動させて画像等の情報を表示する情報表示用パネルに用いる表示媒体を構成する粒子であって、母粒子に子粒子を付着または固着させて得た複合粒子からなる表示媒体用粒子において、
前記母粒子表層に凹部がある場合、母粒子の凹部の深さをａ、母粒子の凹部の直径をｂとしたときに、子粒子の粒子径ｄ１が、０．３ｄ１≦ａかつ５ａ≦ｂを満たすことを特徴とする表示媒体用粒子。
【請求項５】
母粒子の粒子径ｄ０が１．０μｍ＜ｄ０＜５０μｍの範囲にあり、子粒子の粒子径ｄ１が０．０３μｍ＜ｄ１＜１．００μｍの範囲にあることを特徴とする請求項１〜４のいずれか１項に記載の表示媒体用粒子。
【請求項６】
請求項１〜５のいずれか１項に記載の表示媒体用粒子を表示媒体として用いたことを特徴とする情報表示用パネル。
【発明の詳細な説明】
【技術分野】
【０００１】
本発明は、少なくとも一方が透明な２枚の基板間の空間に表示媒体を封入し、表示媒体に電界を付与することによって、表示媒体を移動させて画像等の情報を表示する情報表示用パネルに用いる表示媒体を構成する粒子としての表示媒体用粒子およびそれを用いた情報表示用パネルに関するものである。
【背景技術】
【０００２】
従来、液晶表示装置（ＬＣＤ）に代わる情報表示装置として、電気泳動方式、エレクトロクロミック方式、サーマル方式、２色粒子回転方式等の技術を用いた情報表示装置が提案されている。これら従来技術は、ＬＣＤと比較すると、通常の印刷物に近い広い視野角が得られる、消費電力が小さい、メモリー機能を有している等のメリットがあることから、次世代の安価な情報表示装置に使用可能な技術として考えられており、携帯端末用情報表示、電子ペーパー等への展開が期待されている。特に最近では、分散粒子と着色溶液から成る分散液をマイクロカプセル化し、これを対向する基板間に配置して成る電気泳動方式が提案され、期待が寄せられている。
【０００３】
また、少なくとも一方が透明である２枚の対向する基板間に、表示媒体を封入した後、あるいは、隔壁により互いに隔離されたセルを形成し、セル内に表示媒体を封入した後、表示媒体に電界を与え、表示媒体を移動させて画像等の情報を表示する情報表示用パネルが知られている（例えば特許文献１）。
【０００４】
この情報表示用パネルに使用する表示媒体を、１．０μｍ＜ｄ０＜５０μｍの範囲の粒子径ｄ０を有する母粒子表層に、０．０３μｍ＜ｄ１＜１．００μｍの範囲の粒子径ｄ１を有する子粒子を、ｄ１／ｄ０＜０．３３の条件を満たした状態で、付着または固着させて得た複合粒子とすることにより、反転耐久試験によっても子粒子が解離することなく、初期性能を反転耐久試験時にも維持することができることが知られている（例えば特許文献２）。
【特許文献１】国際公開第２００３／０５０６０６号パンフレット
【特許文献２】特開２００６−７２２８３号公報
【発明の開示】
【発明が解決しようとする課題】
【０００５】
上述した構成の表示媒体を用いると、母粒子と子粒子との複合化時に、母粒子への子粒子層の形成状況が不均一となるという問題があった。
【課題を解決するための手段】
【０００６】
本発明の目的は上述した問題点を解消して、母粒子と子粒子とを複合化する際、母粒子への子粒子層の形成状況が均一となる表示媒体用粒子およびこれを用いた情報表示用パネルを提供しようとするものである。
【０００７】
本発明の表示媒体用粒子は、少なくとも一方が透明な対向する２枚の基板間の空間に表示媒体を封入し、表示媒体を移動させて画像等の情報を表示する情報表示用パネルに用いる表示媒体を構成する粒子であって、母粒子に子粒子を付着または固着させて得た複合粒子からなる表示媒体用粒子において、母粒子表層に凹部がないことを特徴とするものである。
【０００８】
また、本発明の表示媒体用粒子は、母粒子表層に凹部がある場合の好適例として、母粒子の凹部の深さをａ、母粒子の凹部の直径をｂとしたときに、子粒子の粒子径ｄ１が、ｂ＜０．８ｄ１を満たすことがある。これは、凹部（クラック）が子粒子径よりも、十分小さければ、その凹部は子粒子の滞留部として働かないからである。
また、その他の好適例として、０＜ａ≦０．３ｄ１かつ３ｄ１＜ｂを満たすことがある。これは、凹部が十分浅く、幅がある程度広ければ、複合加工の力が母粒子表面の子粒子に効率よく伝わり、子粒子の埋め込みが進行する。また、加工力が良く伝わる為に、凹部の子粒子滞留を防げるので、均一な加工が進むからである。
また、その他の好適例として、０．３ｄ１≦ａかつ５ａ≦ｂを満たすことがある。これは、凹部が深くても、凹部の幅が広ければ、複合加工の力が母粒子表面の子粒子に効率よく伝わり、子粒子の埋め込みが進行する。また、加工力が良く伝わる為に、凹部の子粒子滞留を防げるので、均一な加工が進むからである。
また、母粒子の粒子径ｄ０が１．０μｍ＜ｄ０＜５０μｍの範囲にあり、子粒子の粒子径ｄ１が０．０３μｍ＜ｄ１＜１．００μｍの範囲にあることが好適である。
【０００９】
また、本発明の情報表示用パネルは上述した条件の表示媒体用粒子を表示媒体として用いたことを特徴とするものである。
【発明の効果】
【００１０】
本発明によれば、少なくとも一方が透明な対向する２枚の基板間の空間に表示媒体を封入し、表示媒体を移動させて画像等の情報を表示する情報表示用パネルに用いる表示媒体を構成する粒子であって、母粒子に子粒子を付着または固着させて得た複合粒子からなる表示媒体用粒子において、母粒子表層に凹部がないこと、あるいは母粒子表層に凹部がある場合、母粒子の凹部の深さをａ、母粒子の凹部の直径をｂとしたときに、子粒子の粒子径ｄ１が、ｂ＜０．８ｄ１を満たすこと、０＜ａ≦０．３ｄ１かつ３ｄ１＜ｂを満たすこと、あるいは０．３ｄ１≦ａかつ５ａ≦ｂを満たす表示媒体用粒子を用いることで、母粒子への子粒子層の形成状況が均一となる表示媒体用粒子およびこれを用いた情報表示用パネルを提供できる。
【発明を実施するための最良の形態】
【００１１】
まず、本発明の対象となる情報表示用パネルの基本的な構成について説明する。本発明の対象となる情報表示用パネルでは、対向する２枚の基板間の空間に封入した表示媒体に電界が付与される。付与された電界方向にそって、帯電した表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１２】
本発明の対象となる情報表示用パネルの基本的な構成を、図１（ａ）、（ｂ）〜図５（ａ）、（ｂ）に基づき説明する。
【００１３】
図１（ａ）、（ｂ）に示す例では、少なくとも１種以上の粒子から構成される光学的反射率および帯電特性の異なる少なくとも２種以上の表示媒体３（ここでは表示用白色粒子３Ｗａの粒子群からなる白色表示媒体３Ｗと表示用黒色粒子３Ｂａの粒子群からなる黒色表示媒体３Ｂを示す）を、隔壁４で形成された各セルにおいて、基板１に設けた電極５（個別電極）と基板２に設けた電極６（個別電極）との間に電圧を印加することにより発生する電界に応じて、基板１、２と垂直に移動させる。そして、図１（ａ）に示すように白色表示媒体３Ｗを観察者に視認させて白色の表示を行うか、あるいは、図１（ｂ）に示すように黒色表示媒体３Ｂを観察者に視認させて黒色の表示を行っている。なお、図１（ａ）、（ｂ）において、手前にある隔壁は省略している。電極は基板外側に設けてもよいし、基板内部に埋め込むように設けてもよい。
【００１４】
図２（ａ）、（ｂ）に示す例では、少なくとも１種以上の粒子から構成される光学的反射率および帯電特性の異なる少なくとも２種以上の表示媒体３（ここでは表示用白色粒子３Ｗａの粒子群からなる白色表示媒体３Ｗと表示用黒色粒子３Ｂａの粒子群からなる黒色表示媒体３Ｂを示す）を、隔壁４で形成された各セルにおいて、基板１に設けた電極５（ライン電極）と基板２に設けた電極６（ライン電極）との間に電圧を印加することにより発生する電界に応じて、基板１、２と垂直に移動させる。そして、図２（ａ）に示すように白色表示媒体３Ｗを観察者に視認させて白色の表示を行うか、あるいは、図２（ｂ）に示すように黒色表示媒体３Ｂを観察者に視認させて黒色の表示を行っている。なお、図２（ａ）、（ｂ）において、手前にある隔壁は省略している。電極は基板外側に設けてもよいし、基板内部に埋め込むように設けてもよい。
【００１５】
図３（ａ）、（ｂ）に示す例では、少なくとも１種以上の粒子から構成される少なくとも光学的反射率と帯電性を有する表示媒体３（ここでは表示用白色粒子３Ｗａの粒子群からなる白色表示媒体３Ｗを示す）を、隔壁４で形成された各セルにおいて、基板１に設けた電極５と電極６との間に電圧を印加することにより発生する電界に応じて、基板１、２と平行方向に移動させる。そして、図３（ａ）に示すように、白色表示媒体３Ｗを観察者に視認させて白色の表示を行うか、あるいは、図３（ｂ）に示すように、黒色板２７Ｂの色を観察者に視認させて黒色の表示を行っている。なお、図３（ａ）、（ｂ）に示す例では、手前にある隔壁は省略している。電極は基板外側に設けてもよいし、基板内部に埋め込むように設けてもよい。白色表示媒体を黒色表示媒体に代え、黒色板を白色板に代えても同様の表示を行うことができる。
【００１６】
図４（ａ）〜（ｄ）に示す例では、まず、図４（ａ）、（ｃ）に示すように、少なくとも１種以上の粒子から構成される光学的反射率および帯電特性の異なる少なくとも２種以上の表示媒体３（ここでは表示用白色粒子３Ｗａの粒子群からなる白色表示媒体３Ｗと表示用黒色粒子３Ｂａの粒子群からなる黒色表示媒体３Ｂを示す）を、隔壁４で形成された各セルにおいて、基板１の外側に設けた外部電界形成手段３１と基板２の外側に設けた外部電界形成手段３２との間に電圧を印加することにより発生する電界に応じて、基板１、２と垂直に移動させる。そして、図４（ｂ）に示すように白色表示媒体３Ｗを観察者に視認させて白色の表示を行うか、あるいは、図４（ｄ）に示すように黒色表示媒体３Ｂを観察者に視認させて黒色の表示を行っている。なお、図４（ａ）〜（ｄ）において、手前にある隔壁は省略している。また、基板１の内側には導電部材３３を設けるとともに、基板２の内側には導電部材３４を設けている。この導電部材は設けなくてもよい。
【００１７】
図５（ａ）、（ｂ）に示す例では、基本の構成は図２に示す例と同じとし、三個のセルで表示単位を構成するカラー表示の例を示している。図５（ａ）、（ｂ）に示す例では、表示媒体としてはすべてのセル２１−１〜２１−３に白色表示媒体３Ｗと黒色表示媒体３Ｂとを充填し、第１のセル２１−１の観察者側に赤色カラーフィルタ２２Ｒを設け、第２のセル２１−２の観察者側に緑色カラーフィルタ２２Ｇを設け、第３のセル２１−３の観察者側に青色カラーフィルタ２２ＢＬを設け、第１のセル２１−１、第２のセル２１−２および第３のセル２１−３の三個のセルで表示単位を構成している。本例では、図５（ａ）に示すように、観察者側に、すべての第１セル２１−１〜第３のセル２１−３において白色表示媒体３Ｗを移動することで、観察者に対し白色表示を行い、図５（ｂ）に示すように、観察者側に、すべての第１セル２１−１〜第３のセル２１−３において黒色表示媒体３Ｂを移動することで、観察者に対し黒色表示を行っている。各セルの表示媒体の移動のさせ方で多色カラー表示ができる。なお、図５（ａ）、（ｂ）において、手前にある隔壁は省略している。
【００１８】
以上の説明は、粒子群からなる白色表示媒体３Ｗを粉流体からなる白色表示媒体に、粒子群からなる黒色表示媒体３Ｂを粉流体からなる黒色表示媒体に、それぞれ置き換えた場合も同様に適用することが出来る。
【００１９】
図６（ａ）、（ｂ）はそれぞれ本発明の表示媒体用粒子の一例を示す図である。図６（ａ）、（ｂ）に示す例において、本発明の表示媒体用粒子１１の特徴は、１．０μｍ＜ｄ０＜５０μｍの範囲の粒子径ｄ０を有する母粒子１２の表層に、０．０３μｍ＜ｄ１＜１．００μｍの範囲の粒子径ｄ１を有する子粒子１３を、ｄ１／ｄ０＜０．３３の条件を満たした状態で、付着または固着させて得た複合粒子から表示媒体用粒子１１を構成した点である。図６（ａ）に母粒子１２の表層に子粒子１３を固着させて複合粒子を構成した例を示すとともに、図６（ｂ）に母粒子１２の表層に子粒子１３を付着させて複合粒子を構成した例を示す。ここで、「付着」とは、子粒子１３が母粒子１２の表層に静電気力、クーロン力、ファンデルワールス力などにより固定されているため、反転耐久時に子粒子１３の移動があるものを意味し、「固着」とは、子粒子１３が母粒子１２の表層に埋設、接着、粘着などにより固定されているため、反転耐久時に子粒子１３の移動がないものを意味する。
【００２０】
図６（ａ）、（ｂ）に示すように母粒子１２の表層に子粒子１３を付着又は固着させて、表示媒体用粒子１１を構成しても、母粒子１２の表層に子粒子１３が不均一に形成され、この子粒子層の不均一形成の原因は母粒子１２の表面の凹部に子粒子１３が凝集しているためと分かった。その対策として、母粒子１２の表面の凹部形状を以下のように規定した。
図７は母粒子表面の凹部形状の規定を説明するための図である。最も好適には、母粒子１２の表面の凹部がないことであるが、凹部があったとしても図７に示すように、母粒子の凹部の深さをａ、母粒子の凹部の直径をｂとしたときに、表示媒体用粒子（子粒子の粒子径ｄ１）が、ｂ＜０．８ｄ１を満たす、あるいは、０＜ａ≦０．３ｄ１かつ３ｄ１＜ｂを満たす、あるいは、０．３ｄ１≦ａかつ５ａ≦ｂを満たすことが好適である。
【００２１】
以下、本発明の対象となる情報表示用パネルを構成する各部材について説明する。
【００２２】
基板については、視認側の一方の基板はパネル外側から表示媒体３の色が確認できる透明な基板２であり、可視光の透過率が高くかつ耐熱性の良い材料が好適である。基板１は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００２３】
必要に応じて設ける電極や導電部材の形成材料としては、アルミニウム、銀、ニッケル、銅、金等の金属類や酸化インジウム錫（ＩＴＯ）、アンチモン錫酸化物（ＡＴＯ）、酸化インジウム、導電性酸化錫、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、導電剤を溶媒や合成樹脂バインダーに混合して塗布してパターニング形成する方法が用いられる。視認側（表示面側）基板に設ける電極や導電部材は透明である必要があるが、背面側基板に設ける電極や導電部材は透明である必要がない。いずれの場合もパターン形成可能である導電性である上記材料を好適に用いることができる。なお、電極や導電部材の厚みは、導電性が確保でき光透過性に支障がなければ良く、３〜１０００ｎｍ、好ましくは５〜４００ｎｍが好適である。背面側基板に設ける電極や導電部材の材質や厚みなどは上述した表示面側基板に設ける電極や導電部材と同様であるが、透明である必要はない。なお、この場合の外部電圧入力は、直流あるいは交流を重畳しても良い。
【００２４】
基板に設ける隔壁４については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図８に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示用パネルに好適に用いることができるが、これらのうち、レジストフィルムを用いるフォトリソ法や金型転写法が好適に用いられる。
【００２５】
次に、本発明の対象となる情報表示用パネルにおいて表示媒体を構成する表示媒体用粒子（以下、粒子ともいう）の例について説明する。表示媒体用粒子は、そのまま該表示媒体用粒子だけで構成して表示媒体としたり、その他の粒子と合わせて構成して表示媒体としたり、粒子となるように調整、構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００２６】
母粒子用樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００２７】
母粒子用荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００２８】
母粒子用着色剤としては、以下に例示するような、有機または無機の各種、各色の顔料、染料が使用可能である。
【００２９】
母粒子用黒色着色剤としては、カーボンブラック、酸化銅、二酸化マンガン、アニリンブラック、活性炭等がある。
母粒子用青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
母粒子用赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３０】
母粒子用黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
母粒子用緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
母粒子用橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
母粒子用紫色着色剤としては、マンガン紫、ファーストバイオレットＢ、メチルバイオレットレーキ等がある。
母粒子用白色着色剤としては、亜鉛華、酸化チタン、アンチモン白、硫化亜鉛等がある。
【００３１】
母粒子用体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３２】
母粒子用無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。上記着色剤を配合して、所望の色の表示媒体用粒子を作製できる。
なお、母粒子について説明してきたが、子粒子についても母粒子と同様の樹脂、荷電制御剤、着色剤、その他添加剤を用いることができる。
【００３３】
本発明の表示媒体用粒子は、１．０μｍ＜ｄ０＜５０μｍの範囲の粒子径ｄ０を有する母粒子表層に、０．０３μｍ＜ｄ１＜１．００μｍの範囲の粒子径ｄ１を有する子粒子を、ｄ１／ｄ０＜０．３３の条件を満たした状態で、付着または固着させて得た複合粒子である。
【００３４】
また、本発明の表示媒体用粒子に用いる母粒子は、平均粒子径ｄ０(0.5)が、１〜５０μｍの範囲であり、均一で揃っていることが好ましい。平均粒子径ｄ０(0.5)がこの範囲より大きいと表示上の鮮明さに欠け、この範囲より小さいと母粒子同士の凝集力が大きくなりすぎるために表示媒体としての移動に支障をきたすようになる。
【００３５】
更に本発明では、各母粒子の粒子径分布に関して、下記式に示される粒子径分布Spanを５未満、好ましくは３未満とする。
Span＝（ｄ０(0.9)−ｄ０(0.1)）／ｄ０(0.5)
（但し、ｄ０(0.5)は母粒子の50％がこれより大きく、50％がこれより小さいという粒子径をμｍで表した数値、ｄ０(0.1)はこれ以下の母粒子の比率が10％である粒子径をμｍで表した数値、ｄ０(0.9)はこれ以下の母粒子が90％である粒子径をμｍで表した数値である。）
Spanを５以下の範囲に納めることにより、各母粒子のサイズが揃い、均一な表示媒体移動が可能となる。
【００３６】
さらにまた、各母粒子の相関について、使用した母粒子の内、最大径を有する母粒子のｄ０(0.5)に対する最小径を有する母粒子のｄ０(0.5)の比を５０以下、好ましくは１０以下とすることが肝要である。たとえ粒子径分布Spanを小さくしたとしても、互いに帯電特性の異なる母粒子が互いに反対方向に動くので、互いの粒子サイズが近く、互いの母粒子が当量ずつ反対方向に容易に移動できるようにするのが好適であり、それがこの範囲となる。
【００３７】
なお、上記の粒子径分布および粒子径は、レーザー回折／散乱法などから求めることができる。測定対象となる母粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に母粒子を投入し、付属の解析ソフト（Mie理論を用いた体積基準分布を基本としたソフト）にて、粒子径および粒子径分布の測定を行なうことができる。
【００３８】
表示媒体用粒子の帯電量は当然その測定条件に依存するが、情報表示用パネルにおける表示媒体用粒子の帯電量はほぼ、初期帯電量、隔壁との接触、基板との接触、経過時間に伴う電荷減衰に依存し、特に表示媒体用粒子の帯電挙動の飽和値が支配因子となっているということが分かった。
【００３９】
本発明者らは鋭意検討の結果、ブローオフ法において同一のキャリア粒子を用いて、表示媒体に用いる粒子の帯電量測定を行うことにより、表示媒体用粒子の適正な帯電特性値の範囲を評価できることを見出した。
【００４０】
更に、表示媒体を気中空間で駆動する乾式の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ）、（ｂ）〜図５（ａ）、（ｂ）において、対向する基板１、基板２に挟まれる部分から、電極５、６（電極を基板の内側に設けた場合）、表示媒体３の占有部分、隔壁４（隔壁を設けた場合）の占有部分、カラーフィルタ２７の部分（カラーフィルタを基板の内側に設けた場合）、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００４１】
本発明の対象となる情報表示用パネルにおける基板と基板との間隔は、表示媒体が移動できて、コントラストを維持できればよいが、通常１０〜５００μｍ、好ましくは１０〜２００μｍに調整される。
対向する基板間の気中空間における表示媒体の体積占有率は５〜７０％が好ましく、さらに好ましくは５〜６０％である。７０％を超える場合には表示媒体の移動の支障をきたし、５％未満の場合にはコントラストが不明確となり易い。
【実施例】
【００４２】
以下、実施例及び比較例を示して、本発明を更に具体的に説明する。但し本発明は以下の実施例により限定されるものではない。
【００４３】
材質がポリスチレン（ＰＳ）、粒径ｄ０が１０μｍの母粒子に、以下の表１に示すような、深さと直径の凹部を形成し、このそれぞれの母粒子に対し表１に示す材質と粒径ｄ１の子粒子を複合化させ、実施例１〜４、および比較例１、２とした。子粒子、母粒子の作製方法および子粒子、母粒子の複合化処理方法を以下に説明する。
【００４４】
まず、子粒子は、７０℃×１２時間、Ｎ２ガス還流雰囲気下で乳化重合の標準的な手法に従い重合することで、所定の子粒子を得られた。配合の一例は、トリメチロールプロパントリメタクリレート（和光純薬（株）試薬グレード）１００重量部、酢酸イソアミル（和光純薬（株）試薬グレード）３３重量部、ラウリル硫酸ナトリウム（和光純薬（株）試薬グレード）３重量部、ラウリルパーオキサイド（日本油脂（株））０．４重量部、が挙げられる。
また、母粒子は、ベース樹脂と顔料（例えば、酸化チタンなどの白色顔料またはカーボンブラックなどの黒色顔料）とからなる原料を２軸の混練機で混練し、その後、ジェットミルにて微粉砕することで、所定の母粒子を得られた。
さらに、母粒子と子粒子との複合化（付着または固着）処理方法は、母粒子と子粒子を所定の割合で混合した混合粉体（嵩体積＝みかけの体積１００ｃｍ３）を、サンプルミルＳＫ−Ｍ１０（（株）協立理工製）に一括投入し、４５℃、１６５００ｒｐｍ×１０分間の条件で複合化処理を行った後、目開き１５０μｍのＳＵＳ篩いを通過させて複合粒子を得、得られた複合粒子を表示媒体用粒子として得た。
【００４５】
【表１】
2009122242.tif 000003
【００４６】
表１に、母粒子上への子粒子の被覆性状の結果も合わせて示し、○は複合粒子の表面が均一であることを表し、×は複合粒子の表面が不均一であることを示す。また、図９(ａ)〜(ｆ)に実施例１〜４、および比較例１、２の複合粒子のＳＥＭ写真を示す。
【００４７】
実施例１は、凹部無しの母粒子にシリカの子粒子（粒径ｄ１＝０．１１）を被覆した例であり、図９（ａ）に示すように、複合粒子は丸く、均一に子粒子が被覆されていることが分かる。
実施例２は、深さは０．６μｍと深いが直径が０．２μｍと子粒子の粒径ｄ１０．３より狭い凹部を有する母粒子に架橋ＰＭＭＡの子粒子を被覆した例であり、図９（ｂ）に示すように、複合粒子は丸く、均一に子粒子が被覆されていることが分かる。
実施例３は、深さ０．１μｍ、直径２μｍの広く浅い凹部を有する母粒子に架橋ＰＳの子粒子（粒径ｄ１＝０．１５）を被覆した例であり、図９（ｃ）に示すように、均一に子粒子が被覆されていることが分かる。
実施例４は、深さ１μｍ、直径５μｍの深いが十分に広い凹部（直径が深さの５倍以上）を有する母粒子に架橋ＰＳの子粒子（粒径ｄ１＝０．３）を被覆した例であり、図９（ｄ）に示すように、均一に子粒子が被覆されていることが分かる。
比較例１は、深さ０．５μｍ、直径０．７μｍの浅く狭い凹部（直径が深さの５倍未満）を有する母粒子に架橋ＰＭＭＡの子粒子（粒径ｄ１＝０．２４）を被覆した例であり、図９（ｅ）に示すように、不均一に子粒子が被覆されていることが分かる。
比較例２は、深さ１μｍ、直径４μｍの深く狭い凹部（直径が深さの５倍未満）を有する母粒子に架橋ＰＳの子粒子（粒径ｄ１＝０．１）を被覆した例であり、図９（ｆ）に示すように、不均一に子粒子が被覆されていることが分かる。
【産業上の利用可能性】
【００４８】
本発明の対象となる情報表示用パネルは、ノートパソコン、ＰＤＡ、携帯電話、ハンディターミナル等のモバイル機器の表示部、電子ブック、電子新聞、電子マニュアル（取扱説明書）等の電子ペーパー、看板、ポスター、黒板等の掲示板、電卓、家電製品、自動車用品等の表示部、ポイントカード、ＩＣカード等のカード表示部、電子広告、電子ＰＯＰ、電子値札、電子棚札、電子楽譜、ＲＦ−ＩＤ機器の表示部などに好適に用いられるほか、外部電界形成手段を用いて表示を書き換える情報表示用パネル（いわゆるリライタブルペーパー）としても好適に用いられる。
【００４９】
なお、本発明の対象となる情報表示用パネルの駆動方法については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブ駆動方式や、外部電界形成手段を用いた外部電界駆動方式など、種々のタイプの駆動方式を適用することができる。
【図面の簡単な説明】
【００５０】
【図１】（ａ）、（ｂ）はそれぞれ本発明の対象となる情報表示用パネルの一例を示す図である。
【図２】（ａ）、（ｂ）はそれぞれ本発明の対象となる情報表示用パネルの他の例を示す図である。
【図３】（ａ）、（ｂ）はそれぞれ本発明の対象となる情報表示用パネルのさらに他の例を示す図である。
【図４】（ａ）〜（ｄ）はそれぞれ本発明の対象となる情報表示用パネルのさらに他の例を示す図である。
【図５】（ａ）、（ｂ）はそれぞれ本発明の対象となる情報表示用パネルのさらに他の例を示す図である。
【図６】（ａ）、（ｂ）はそれぞれ本発明の表示媒体に用いる粒子の一例を示す図である。
【図７】母粒子表面の凹部形状の規定を説明するための図である。
【図８】本発明の対象となる情報表示用パネルにおける隔壁の形状の一例を示す図である。
【図９】(ａ)〜(ｆ)はそれぞれ本発明の実施例および比較例の複合粒子のＳＥＭ写真である。
【符号の説明】
【００５１】
１、２          基板
３              表示媒体（粒子群）
３Ｗ            白色表示媒体
３Ｗａ          表示用白色粒子
３Ｂ            黒色表示媒体
３Ｂａ          表示用黒色粒子
４              隔壁
７Ｂ            黒色板
１１            表示媒体用粒子（複合粒子）
１２            母粒子
１３            子粒子
２１−１        第１のセル
２１−２        第２のセル
２１−３        第３のセル
２２Ｒ          赤色カラーフィルタ
２２Ｇ          緑色カラーフィルタ
２２ＢＬ        青色カラーフィルタ
３１、３２      外部電界形成手段
３３、３４      導電部材
【図１】
2009122242.tif 000004
【図２】
2009122242.tif 000005
【図３】
2009122242.tif 000006
【図４】
2009122242.tif 000007
【図５】
2009122242.tif 000008
【図６】
2009122242.tif 000009
【図７】
2009122242.tif 000010
【図８】
2009122242.tif 000011
【図９】
2009122242.tif 000012